(57)【要約】【課題】ネガゴーストの発生を十分に抑制できる電子写真感光体の製造方法およびこれより得られた電子写真感光体、ならびにこれを備えた画像形成装置を実現する。【解決手段】電子写真感光体の表面を帯電する帯電手段を具備する画像形成装置に備わる、電荷発生剤、電荷輸送剤、および結着樹脂を含有する感光層が導電性支持体上に積層した電子写真感光体の製造方法において、前記感光層を形成する塗布液を前記導電性支持体上に塗布し、熱処理した後に、前記帯電手段により当該電子写真感光体の表面を帯電させる以上に、電圧を５分以上印加して帯電させることを特徴とする電子写真感光体の製造方法。【選択図】なし【特許請求の範囲】
【請求項１】
電子写真感光体の表面を帯電する帯電手段を具備する画像形成装置に備わる、電荷発生剤、電荷輸送剤、および結着樹脂を含有する感光層が導電性支持体上に積層した電子写真感光体の製造方法において、
前記感光層を形成する塗布液を前記導電性支持体上に塗布し、熱処理した後に、前記帯電手段により当該電子写真感光体の表面を帯電させる以上に、電圧を５分以上印加して帯電させることを特徴とする電子写真感光体の製造方法。
【請求項２】
前記電圧が２．０〜１０．０ｋＶであることを特徴とする請求項１に記載の電子写真感光体の製造方法。
【請求項３】
前記電荷発生剤、電荷輸送剤、および結着樹脂を含有する塗布液を前記導電性支持体上に塗布し、単層構造の感光層を形成することを特徴とする請求項１または２に記載の電子写真感光体の製造方法。
【請求項４】
請求項１〜３のいずれかに記載の電子写真感光体の製造方法により製造されたことを特徴とする電子写真感光体。
【請求項５】
請求項４に記載の電子写真感光体と、該電子写真感光体の表面を帯電する帯電手段を備えたことを特徴とする画像形成装置。
【発明の詳細な説明】
【技術分野】
【０００１】
本発明は、電子写真感光体の製造方法およびこれより得られた電子写真感光体、ならびにこれを備えた画像形成装置に関する。
【背景技術】
【０００２】
画像形成装置に備わる電子写真感光体（以下、単に「感光体」という場合がある。）としては、アルミニウム等で構成された導電性支持体上に感光層が積層したものが知られている。
感光層としては、電荷発生剤、電荷輸送剤、および結着樹脂を含有する単層構造の感光層と、電荷発生剤を含む電荷発生層と、電荷輸送剤として正孔輸送剤を含む電荷輸送層とを有する多層構造の感光層がある。
【０００３】
ところで、感光体の表面を帯電させる方式としては、例えばコロナ放電を利用したスコロトロン方式、感光体に導電性の弾性ローラを当接させ、ニップ付近の近傍放電を利用したローラ方式などが一般的に知られている。
しかし、多層構造の感光層が積層した感光体（積層型感光体）は、負帯電用の感光体として用いられる場合が多く、該負帯電用の感光体を上述した方法で帯電させると、大量のオゾンが発生しやすかった。
【０００４】
一方、単層構造の感光層は、電荷輸送剤として正孔輸送剤と電子輸送剤を含有する場合が多く、単層型感光体は、通常、正帯電用の感光体として用いられる。正帯電に帯電する場合は、帯電してもオゾンが発生しにくく、かつ耐久性に優れ、高品質の画像が得られる。
しかし、単層型感光体は、積層型感光体に比べて応答性が低く、また露光強度の微小変動により画像濃度が変化しやすかった。
【０００５】
そこで、このような単層型感光体特有の問題を解決し、特性を向上させた感光体として、例えば特許文献１には、有機感光体を照射光源の波長が５００ｎｍ以上にピークを有する光源により光照射する感光体の製造方法が開示されている。
【特許文献１】特開平６−１２３９７７号公報
【発明の開示】
【発明が解決しようとする課題】
【０００６】
ところで、上述したような単層型感光体や積層型感光体は、露光によるネガゴーストと呼ばれる画像ムラが発生することがあった。このネガゴーストの発生のメカニズムは、一般的に以下のように考えられている。すなわち、画像露光の照射によって感光層の内部にまで露光光が入射し、感光層に発生した光励起キャリアが、十分に除電されずにトラップされるなどして残留して余剰キャリアとなる。該余剰キャリアの潜像部分においては、次の露光により発生した光励起キャリアの移動が、余剰キャリアにより妨げられることで移動速度が遅くなり、通常よりも表面電位が低下することでネガゴーストが発生する。
【０００７】
しかしながら、特許文献１に記載のような方法では、応答性や画像濃度の問題を解決することはできるものの、ネガゴーストの発生を抑制することは必ずしも十分ではなかった。
【０００８】
本発明は上記事情に鑑みてなされたもので、ネガゴーストの発生を十分に抑制できる電子写真感光体の製造方法およびこれより得られた電子写真感光体、ならびにこれを備えた画像形成装置の実現を目的とする。
【課題を解決するための手段】
【０００９】
本発明の電子写真感光体の製造方法は、電子写真感光体の表面を帯電する帯電手段を具備する画像形成装置に備わる、電荷発生剤、電荷輸送剤、および結着樹脂を含有する感光層が導電性支持体上に積層した電子写真感光体の製造方法において、前記感光層を形成する塗布液を前記導電性支持体上に塗布し、熱処理した後に、前記帯電手段により当該電子写真感光体の表面を帯電させる以上に、電圧を５分以上印加して帯電させることを特徴とする。
また、前記電圧が２．０〜１０．０ｋＶであることが好ましい。
さらに、前記電荷発生剤、電荷輸送剤、および結着樹脂を含有する塗布液を前記導電性支持体上に塗布し、単層構造の感光層を形成することが好ましい。
【００１０】
また、本発明の電子写真感光体は、前記電子写真感光体の製造方法により製造されたことを特徴とする。
また、本発明の画像形成装置は、前記電子写真感光体と、該電子写真感光体の表面を帯電する帯電手段を備えたことを特徴とする。
【発明の効果】
【００１１】
本発明の電子写真感光体の製造方法によれば、ネガゴーストの発生を十分に抑制できる電子写真感光体を製造できる。
また、本発明の電子写真感光体および画像形成装置によれば、ネガゴーストなどの画像ムラの発生を抑制し、良好な画像を形成できる。
【発明を実施するための最良の形態】
【００１２】
以下、本発明を詳細に説明する。
［電子写真感光体］
電子写真感光体（以下、単に「感光体」という場合がある。）は、導電性支持体上に感光層が形成されている。
【００１３】
＜導電性支持体＞
導電性支持体の材料としては、例えば、鉄、アルミニウム、銅、スズ、白金、銀、バナジウム、モリブデン、クロム、カドミウム、チタン、ニッケル、パラジウム、インジウム、ステンレス鋼、真鍮等の金属、該金属に陽極酸化処理によって酸化皮膜を形成したもの；該金属が蒸着またはラミネートされたプラスチック材料；ヨウ化アルミニウム、酸化スズ、酸化インジウム等で被覆されたガラス；カーボンブラック等の導電性微粒子を分散させたプラスチック材料等が挙げられる。
なお、本発明において「導電性」とは、抵抗値が１．０×１０８Ω・ｃｍ以下であることを意味する。
【００１４】
導電性支持体の形状としては、シート状、ドラム状等が挙げられる。導電性支持体の形状は、画像形成装置の構造に合わせて適宜決定すればよい。
導電性支持体は、その表面に粗面化処理を施してもよい。これにより、干渉縞の発生を防止できる。粗面化処理の方法としては、エッチング、陽極酸化、ウエットブラスティング法、サンドブラスティング法、粗切削、センタレス切削等の方法が挙げられる。
【００１５】
＜感光層＞
感光層は、電荷発生剤、電荷輸送剤、および結着樹脂を含有する。
（電荷発生剤）
電荷発生剤としては、公知の電荷発生剤を用いることができる。具体的には、フタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料等の有機光導電体；セレン、セレン−テルル、セレン−ヒ素、硫化カドミウム、アモルファスシリコン等の無機光導電剤等が挙げられる。電荷発生剤は、１種を単独で用いてもよく、２種以上を併用してもよい。
【００１６】
感光体を、半導体レーザー等の光源を使用したレーザービームプリンタやファクシミリ等のデジタル光学系の画像形成装置に備える場合は、７００ｎｍ以上の波長領域に感度を有する感光体が必要となるため、フタロシアニン系顔料が好適に用いられる。フタロシアニン系顔料としては、無金属フタロシアニン（τ型またはＸ型）、チタニルフタロシアニン（α型またはＹ型）、ヒドロキシガリウムフタロシアニン（Ｖ型）、クロロガリウムフタロシアニン（II型）等が挙げられる。
また、感光体を、ハロゲンランプ等の白色の光源を使用した静電式複写機等のアナログ光学系の画像形成装置に備える場合は、可視領域に感度を有する感光体が必要となるため、ペリレン顔料やビスアゾ顔料等が好適に用いられる。
【００１７】
（電荷輸送剤）
電荷輸送剤としては、正孔輸送剤または電子輸送剤が挙げられる。
感光体は、電荷輸送剤の種類によって、正負いずれの帯電型となるかが選択される。例えば、電荷輸送層の電荷輸送剤として正孔輸送剤を用いた場合、感光体は負帯電型となる。一方、電荷輸送剤として電子輸送剤を含有させた場合、感光体は正帯電型となる。また、正孔輸送剤および電子輸送剤を併用してもよく、この場合は正帯電、負帯電のどちらにも成り得る。
【００１８】
正孔輸送剤としては、公知の正孔輸送剤を用いることができる。具体的には、ベンジジン系化合物、フェニレンジアミン系化合物、ナフチレンジアミン系化合物、フェナントリレンジアミン系化合物、オキサジアゾール系化合物、スチリル系化合物、カルバゾール系化合物、ピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、およびジフェニレンジアミン系化合物等が挙げられる。正孔輸送剤は、１種を単独で用いてもよく、２種以上を併用してもよい。
【００１９】
電子輸送剤としては、公知の電子輸送剤を用いることができる。具体的には、キノン誘導体、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等が挙げられる。電子輸送剤は、１種を単独で用いてもよく、２種以上を組み合わせて用いてもよい。
【００２０】
（結着樹脂）
結着樹脂としては、公知の結着樹脂を用いることができる。具体的には、ビスフェノールＺ型、ビスフェノールＺＣ型、ビスフェノールＣ型、ビスフェノールＡ型等のポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂等の熱可塑性樹脂；シリコーン樹脂、エポキシ樹脂、フェノール樹脂、尿素樹脂、メラミン樹脂等の熱硬化性樹脂；エポキシアクリレート、ウレタン−アクリレート等の光硬化型樹脂等が挙げられる。バインダー樹脂は、１種を単独で用いてもよく、２種以上を併用してもよい。
【００２１】
（その他）
感光層には、電子写真特性に影響を与えない範囲で、公知の添加剤を含有していてもよい。添加剤としては、例えば酸化防止剤、光安定剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナーなどが挙げられる。
酸化防止剤としては、ヒンダードフェノール、ヒンダードアミン、パラフェニレンジアミン、アリールアルカン、ハイドロキノン、スピロクロマン、スピロインダノンおよびそれらの誘導体、有機硫黄化合物、有機燐化合物等が挙げられる。
【００２２】
感光層は、上述した各成分を含有した単層構造であってもよく、電荷発生剤を含む電荷発生層と、電荷輸送剤を含む電荷輸送層とを有する多層構造であってもよい。
なお、本発明において、単層構造の感光層が積層した感光体を「単層型感光体」、多層構造の感光層が積層した感光体を「積層型感光体」とする。
【００２３】
＜単層構造の感光層＞
感光層が単層構造の場合、電荷発生剤の含有量は、結着樹脂１００質量部に対して０．１〜５０質量部が好ましく、０．５〜３０質量部がより好ましい。
正孔輸送剤の含有量は、結着樹脂１００質量部に対して２０〜５００質量部が好ましく、３０〜２００質量部がより好ましい。
電子輸送剤の含有量は、結着樹脂１００質量部に対して５〜１００質量部が好ましく、１０〜８０質量部がより好ましい。
感光層の厚さは、５〜１００μｍが好ましく、１０〜５０μｍがより好ましい。
【００２４】
＜多層構造の感光層＞
多層構造の感光層は、電荷発生層と電荷輸送層が積層している。各層の積層の順番は特に限定されないが、通常、電荷発生層の厚さは電荷輸送層に比べて薄いので、電荷発生層の保護の点で、導電性支持体上に電荷発生層が積層し、該電荷発生層上に電荷輸送層が積層していることが好ましい。
【００２５】
（電荷発生層）
電荷発生層は、電荷発生剤と結着樹脂とを含む。また、電子写真特性に悪影響を与えない範囲で、公知の添加剤を含有していてもよい。
電荷発生剤、結着樹脂、および添加剤としては、先に例示した電荷発生剤、結着樹脂、および添加剤の中から、１種以上を選択して使用することができる。
【００２６】
電荷発生層中における、電荷発生剤の含有量は、結着樹脂１００質量部に対して５〜１０００質量部が好ましく、３０〜５００質量部がより好ましい。
電荷発生層の厚さは、０．０１〜５μｍが好ましく、０．１〜３μｍがより好ましい。
【００２７】
（電荷輸送層）
電荷輸送層は、電荷輸送剤として正孔輸送剤と、結着樹脂とを含む。また、電子写真特性に悪影響を与えない範囲で、公知の添加剤を含有していてもよい。
正孔輸送剤、結着樹脂、および添加剤としては、先に例示した正孔輸送剤、結着樹脂、および添加剤の中から、１種以上を選択して使用することができる。
【００２８】
電荷輸送層中における、正孔輸送剤の含有量は、結着樹脂１００質量部に対して１０〜５００質量部が好ましく、２５〜２００質量部がより好ましい。
電荷輸送層の厚さは、２〜１００μｍが好ましく、５〜５０μｍがより好ましい。
【００２９】
感光体としては、導電性支持体上に単層構造の感光層が積層した「（ｉ）単層型感光体」と、導電性支持体上に多層構造の感光層が積層した「（ii）積層型感光体」が挙げられる。本発明においては、オゾンの発生を抑制し、耐久性に優れ高品質な画像が得られる点で、単層型感光体が好ましく、特に正帯電単層型感光体が特に好ましい。
ここで、本発明の感光体の製造方法の一例について、具体的に説明する。
【００３０】
［感光体の製造方法］（ｉ）単層型感光体：
まず、電荷発生剤、電荷輸送剤、および結着樹脂と、必要に応じて添加剤が溶剤に溶解または分散した塗布液（感光層用塗布液）を調製し、該感光層用塗布液を導電性支持体上に塗布し、熱処理して感光層を形成する。
【００３１】
溶剤としては、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素；ジクロロメタン、ジクロロエタン、クロロホルム、四塩化炭素、クロロベンゼン等のハロゲン化炭化水素；ジメチルエーテル、ジエチルエーテル、テトラヒドロフラン、プロピレングリコールモノメチルエーテル、エチレングリコールジメチルエーテル、ジエチレングリコールジメチルエーテル等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等が挙げられる。溶剤は、１種を単独で用いてもよく、２種以上を混合して用いてもよい。
【００３２】
感光層用塗布液の塗布方法は、ディップコート法、スプレーコート法、スピンコート法、バーコート法等の公知の方法が挙げられる。
熱処理の方法としては、例えば高温乾燥機、熱風乾燥機、減圧乾燥機などの乾燥装置を用いて塗膜を乾燥させる方法が挙げられる。この際、熱処理温度は、６０〜１５０℃が好ましい。
【００３３】
本発明においては、熱処理した後に、感光層に電圧を印加して帯電させて、単層型感光体を得る。その際、均一に電圧を印加して、一様に帯電させるのが好ましい。
感光層に電圧を印加し、帯電させることで、感光体全体が適度に劣化し、その結果、露光光の照射によって感光層に発生する光励起キャリアの移動速度が全体的に遅くなる。従って、光励起キャリアが十分に除電されずにトラップされるなどして余剰キャリアとなり、該余剰キャリアの潜像部分において、次の露光により発生した光励起キャリアの移動が妨げられたとしても、全体的に光励起キャリアの移動速度が遅くなるので、表面の電位は余剰キャリアの潜像部分でのみ低下するのではなく、全体的に低下する傾向にある。ネガゴーストは、電位の部分的な低下によって発生すると考えられているので、感光層に電圧を印加し帯電させることで、電位の部分的な低下を軽減でき、ネガゴーストの発生を抑制できる。
【００３４】
ところで、感光体は、通常、感光体の表面を帯電する帯電手段を具備する画像形成装置に備えられ、画像形成時には、まず帯電手段によって感光体表面が帯電される。
感光体の製造過程において、感光層に電圧を印加する際は、画像形成装置内にて帯電手段により感光体の表面を帯電させる以上に、電圧を５分以上印加して帯電させる。電圧の印加時間は５〜１２０分が好ましく、５〜６０分がより好ましい。
電圧は、帯電手段の設定値に依存するので、一概には決められないが、例えば２．０〜１０．０ｋＶの電圧を印加するのが好ましく、より好ましくは２．５〜８．５ｋＶであり、特に好ましくは３．０〜６．０ｋＶである。
なお、帯電手段により感光体の表面を帯電させる以上に、感光層に電圧を印加できたかどうかは、印加電圧と印加時間の積によって判断できる。
【００３５】
電圧および印加時間を上記範囲内に設定すれば、画像形成装置内にて帯電手段により感光体の表面を帯電させる以上に、感光層に電圧を印加する際の目安になる。
感光層へ電圧を印加して帯電させる程度が、画像形成装置内にて帯電手段により感光体の表面を帯電させる以上であれば、光励起キャリアの移動速度を全体的に遅くさせるのに十分な程度に感光体全体を劣化させることができる。
特に、２．０ｋＶ以上の電圧を印加すれば、最低限の負荷を感光体に与えることができる。一方、１０．０ｋＶ以下の電圧を印加すれば、感光体を破壊することなく、十分な負荷を感光体に与えることができる。また、印加時間が５分以上であれば、光励起キャリアの移動速度を全体的に遅くさせるのに十分な程度に感光体全体を劣化させることができる。なお、印加時間の上限については特に制限されないが、印加時間が長くなっても効果は頭打ちになる。また、長時間電圧を印加すると、感光体が過剰に劣化して画像に影響を与える場合もあるので、印加時間の上限としては、１２０分がより好ましい。
【００３６】
電圧を印加するタイミングとしては、熱処理後、１２時間以内が好ましく、８時間以内がより好ましく、熱処理直後が特に好ましい。
【００３７】
電圧の印加に用いる帯電機としては、公知の帯電機を使用することができ、例えばＴＲＥＫ社製の「ＭＯＤＥＬ６１０Ｂ」などが挙げられる。
なお、例えばドラム状の感光体を製造する場合、感光体の表面を一様に帯電させるには、例えば帯電機を固定し、感光体を回転させながら電圧を印加するのが好ましい。なお、感光体の回転時間は電圧の印加時間を意味するので、例えば感光体を５分間回転させた場合、電圧を５分間印加したことになる。
【００３８】
（ii）積層型感光体：
まず、各層に含まれる成分が溶剤に溶解または分散した各塗布液（電荷発生層用塗布液および電荷輸送層用塗布液）を調製し、これらを導電性支持体上に順次塗布し、熱処理して、各層を形成し、感光層を形成する。溶剤、塗布方法、熱処理の方法は、単層型感光体の製造方法において用いたものと同様である。また、電荷発生層および電荷輸送層の積層の順番は特に限定されないが、上述したように、導電性支持体上に電荷発生層用塗布液を塗布し、熱処理して電荷発生層を形成した後、該電荷発生層上に電荷輸送層用塗布液を塗布し、熱処理して電荷輸送層を形成するのが好ましい。
【００３９】
ついで、熱処理した後に感光層に電圧を印加して帯電させて、積層型感光体を得る。その際、均一に光を照射するのが好ましい。
電圧を印加する際の、電圧、印加時間、帯電装置については、単層型感光体の製造方法と同様である。
【００４０】
このようにして得られる電子写真感光体は、感光層に電圧を印加して帯電させることで、感光体全体が適度に劣化し、その結果、露光光の照射によって感光層に発生する光励起キャリアの移動速度が全体的に遅くなり、全体的に表面の電位が低下する。ネガゴーストは、電位の部分的な低下によって発生すると考えられているので、感光層に電圧を印加し帯電させることで、電位の部分的な低下を軽減でき、ネガゴーストの発生を抑制できる。
【００４１】
なお、単層型感光体、特に正帯電単層型感光体であれば、ネガゴーストの発生を抑制しつつ、感光体の表面を帯電させてもオゾンが発生しにくく、耐久性に優れ高品質な画像が得られる。
【００４２】
本発明により得られる電子写真感光体を備えた画像形成装置は、ネガゴーストなどの画像ムラの発生を抑制し、良好な画像を形成できる。なお、画像形成装置に備わる感光体以外の手段、例えば帯電手段、露光手段、現像手段、転写手段については、公知の手段を用いることができる。なお、帯電手段は、感光体の表面を帯電するものであるが、通常、感光体の表面に印加する電圧は０．４〜２．０ｋＶである。
このような画像形成装置としては、例えば複写機、ファクシミリ、レーザービームプリンタ等が挙げられる。
【実施例】
【００４３】
以下、本発明について実施例を挙げて具体的に説明するが、本発明は以下の実施例に限定されるものではない。
［実施例１］
＜電子写真感光体の製造＞
電荷発生剤としてＸ型無金属フタロシアニン３質量部と、正孔輸送剤としてスチルベンアミン化合物５０質量部と、電子輸送剤としてアゾキノン系化合物３０質量部と、結着樹脂としてビスフェノールＺ型ポリカーボネート樹脂（平均分子量：３００００）１００質量部と、溶剤としてテトラヒドロフラン７００質量部とを撹拌容器内に投入し、ボールミルにて５０時間混合分散させて、感光層用塗布液を調製した。
ついで、導電性支持体としてアルミニウム製の素管上に、膜厚が３０μｍになるように感光層用塗布液をディップコート法にて塗布し、１３０℃×４５分の条件にて熱風乾燥して、導電性支持体上に感光層を形成した。これを回転速度５．０ｃｍ／秒にて回転させながら、帯電機（ＴＲＥＫ社製、「ＭＯＤＥＬ６１０Ｂ」、針電極０．５ｍｍピッチ）を用い、電圧４．５ｋＶ、印加時間５分の印加条件にて感光層に電圧を印加し、帯電させて、直径３０ｍｍの正帯電単層型電子写真感光体を得た。
【００４４】
＜評価＞
得られた正帯電単層型電子写真感光体について、評価機（京セラミタ社製、「ＬＳ−Ｃ５０３０Ｎ改造機」）を用いてネガゴーストの発生の有無について評価した。
ここで、評価機の条件について、以下に示す。
【００４５】
（１）評価機
感光体の線速：１６８ｍｍ／秒
感光体：正帯電単層型電子写真感光体（直径３０ｍｍ）
帯電手段：スコロトロン帯電
【００４６】
（２）ネガゴースト
ここで、ネガゴーストについて図面を用いて説明する。図１は、ネガゴーストが発生した画像の一例を示す模式図である。
この例では、一周目に形成したリング状の黒色画像１０と、２周目に形成された帯状の灰色画像２０が示されている。
灰色画像２０は、電子写真感光体における前周回で形成された黒色画像１０に相当する部分の画像濃度が僅かに低下することで、ネガゴースト２１が発生している。これは、前周回の画像形成での露光光により発生した、感光層の深層における残留電荷と、その後の除電光により発生した電荷との相互作用により、感光層表面の帯電状態が不均一となることが原因であると考えられている。
【００４７】
（３）ネガゴーストの発生の有無
正帯電単層型電子写真感光体を評価機にセットし、上記条件にて図１に示すようなリング状の黒色画像１０を１０枚連続で印刷した。この際、帯電手段により感光体表面を４２０Ｖに帯電させて印刷を行った。なお、帯電時間（印加時間）は通常の帯電手段で設定される時間と同程度であり、これは、正帯電単層型電子写真感光体を製造した際の印加条件よりも帯電の程度が低いことを意味する。
黒色画像１０を１０枚連続印刷した後、帯状の灰色画像２０を印刷した。得られた灰色画像２０について、ネガゴーストの発生の有無を目視にて観察し、下記基準に従って評価した。結果を表１に示す。
０：ネガゴーストが確認されない。
１：極僅かにネガゴーストが確認される。
２：僅かにネガゴーストが確認される。
３：ややネガゴーストが確認される。
４：ネガゴーストが確認される。
５：はっきりとネガゴーストが確認される。
【００４８】
［実施例２〜６、比較例１〜２］
表１に示す印加時間に変更した以外は、実施例１と同様にして正帯電単層型電子写真感光体を製造し、評価を行った。結果を表１に示す。
【００４９】
【表１】
2009217130.tif 000002
【００５０】
表１から明らかなように、製造過程において、評価機の帯電手段により感光体の表面を帯電させる以上に、電圧を印加し、帯電させて製造した各実施例の正帯電単層型電子写真感光体は、ネガゴーストの発生を抑制できた。
【００５１】
一方、製造過程において、評価機の帯電手段により感光体の表面を帯電させる以上には、電圧を印加せず帯電させなかった各比較例の正帯電単層型電子写真感光体は、実施例に比べてネガゴーストの発生を抑制することが困難であった。特に、製造過程において電圧を印加しなかった比較例１では、ネガゴーストが発生しやすかった。
【図面の簡単な説明】
【００５２】
【図１】ネガゴーストが発生した画像の一例を示す模式図である。
【符号の説明】
【００５３】
１０：黒色画像、２０：灰色画像、２１：ネガゴースト
【図１】
2009217130.tif 000003